(57)【要約】本発明は、極性および半極性基板に対する改善された接着特性を有する化学的に不活性な触圧接着剤、並びにこれらの製造並びに、特に極性および半極性基板に対する大きい粘着を提供する触圧接着剤バンドを得るための使用に関する。【特許請求の範囲】
【請求項１】
ａ）ツェレビチノフ水素を有する１〜５０重量％の極性（メタ）アクリレート類、
ｂ）５０〜９９重量％の無極性（メタ）アクリレート類、
ｃ）１０重量％までの二官能価、三官能価もしくは四官能価以上の（メタ）アクリレート類またはツェレビチノフ水素と反応性の（多）官能価化合物であって、ａ）〜ｃ）の下に示された重量百分率は、１００重量％まで加えられ、
ｄ）ａ）〜ｃ）の成分の合計に対して０．０５〜５重量％の開始剤であって、ａ）〜ｄ）の下に示された重量百分率は、１００重量％まで加えられ、
ｅ）ａ）〜ｄ）の成分の合計に対して９０重量％までの液体の、化学的に不活性な媒体
の重合により製造することができる、ポリマー組成物。
【請求項２】
極性（メタ）アクリレート類がカルボキシル基を含まないことを特徴とする、請求項１に記載のポリマー組成物。
【請求項３】
極性（メタ）アクリレート類が、（メタ）アクリル酸２−ヒドロキシエチル、（メタ）アクリル酸３−ヒドロキシプロピル、（メタ）アクリル酸４−ヒドロキシブチル、（メタ）アクリル酸ＰＥＧ、（メタ）アクリル酸２−アミノエチル、（メタ）アクリル酸３−アミノプロピルおよび（メタ）アクリル酸４−アミノブチルからなる群から選択されていることを特徴とする、請求項１または２に記載のポリマー組成物。
【請求項４】
極性（メタ）アクリレート類が、ヒドロキシ（メタ）アクリレート類の群から選択されていることを特徴とする、請求項１〜３のいずれかに記載のポリマー組成物。
【請求項５】
極性（メタ）アクリレート類が、アミノ（メタ）アクリレート類の群から選択されていることを特徴とする、請求項１〜３のいずれかに記載のポリマー組成物。
【請求項６】
無極性（メタ）アクリレート類が、アクリル酸またはメタクリル酸の、１価のアルコール類またはアミン類によるエステル化生成物であることを特徴とする、請求項１〜５のいずれかに記載のポリマー組成物。
【請求項７】
無極性（メタ）アクリレート類が、アルキル（メタ）アクリルアミド類の群から選択されていることを特徴とする、請求項６に記載のポリマー組成物。
【請求項８】
無極性（メタ）アクリレート類が、アクリル酸またはメタクリル酸の、６〜１５個のＣ原子、好ましくは６〜１０個のＣ原子を有する１価アルコール類によるエステル化生成物であることを特徴とする、請求項６に記載のポリマー組成物。
【請求項９】
無極性（メタ）アクリレート類が、（メタ）アクリル酸メチル、（メタ）アクリル酸エチル、（メタ）アクリル酸ブチル、（メタ）アクリル酸ヘキシル、（メタ）アクリル酸イソオクチル、（メタ）アクリル酸２−エチルヘキシル、（メタ）アクリル酸イソデシルおよび（メタ）アクリル酸イソボルニルからなる群から選択されていることを特徴とする、請求項８に記載のポリマー組成物。
【請求項１０】
二官能価、三官能価または四官能価以上の（メタ）アクリレート類が、（メタ）アクリル酸の、ジオール類、トリオール類もしくはポリオール類、ビニルエーテル類似化合物またはこれらの混合物、並びに（メタ）アクリル化されたポリエステル類および（メタ）アクリル化されたポリウレタン類からなる群から選択されていることを特徴とする、請求項１〜９のいずれかに記載のポリマー組成物。
【請求項１１】
（メタ）アクリル化されたポリエステル類が、ＯＨ末端ポリエステルポリオール類の（メタ）アクリル酸による変換生成物、またはカルボキシル基含有ポリエステルポリオール類と水酸基含有（メタ）アクリレート類との反応生成物であることを特徴とする、請求項１０に記載のポリマー組成物。
【請求項１２】
（メタ）アクリル化されたポリウレタン類が、アミンまたはヒドロキシル末端（メタ）アクリレート類の、ジイソシアネート類またはポリイソシアネート類による変換生成物であることを特徴とする、請求項１０に記載のポリマー組成物。
【請求項１３】
ツェレビチノフ水素と反応性の化合物が、モノ、ジおよびポリエポキシド類からなる群から選択されていることを特徴とする、請求項１〜１２のいずれかに記載のポリマー組成物。
【請求項１４】
ツェレビチノフ水素と反応性の化合物が、モノ、ジおよびポリイソシアネート類からなる群から選択されていることを特徴とする、請求項１〜１３のいずれかに記載のポリマー組成物。
【請求項１５】
ツェレビチノフ水素と反応性の化合物が、モノ、ジおよびポリアジリジン類からなる群から選択されていることを特徴とする、請求項１〜１３のいずれかに記載のポリマー組成物。
【請求項１６】
ツェレビチノフ水素と反応性の化合物が、メラミンおよびこの誘導体からなる群から選択されていることを特徴とする、請求項１〜１３のいずれかに記載のポリマー組成物。
【請求項１７】
請求項１〜１６のいずれかに記載のポリマー組成物の製造方法であって、溶媒を用いずに、水中で、または有機不活性溶媒中で行う重合反応を含むことを特徴とする、前記方法。
【請求項１８】
請求項１〜１６のいずれかに記載のポリマー組成物の、接着剤またはシーラントとしての使用。
【請求項１９】
請求項１〜１６のいずれかに記載のポリマー組成物の、粘着テープの製造のための使用。
【発明の詳細な説明】
【技術分野】
【０００１】
本発明は、化学物質およびプロセス添加剤に対して耐性であり、同時に極性および半極性基板、特にガラスへの改善された接着を示す、感圧接着剤に関する。さらに特に、本発明は、化学的に不活性な感圧接着剤の製造並びに、特に極性および半極性基板、例えばガラス、金属、ポリカーボネートおよび同様の材料への高い初期接着（粘着）を有する粘着テープの製造へのこれらの使用に関する。
【０００２】
粘着テープの粘着性は、粘着テープを適用する基板に依存する。極性表面、例えばガラスまたは金属を有する基板について、現在一般的に用いられている純粋なアクリレートに基づく粘着テープを用いて達成することができるように、約２５〜３０Ｎ／２５ｍｍの値が、高いと考慮されている。無極性表面、例えばポリエチレンまたはポリプロピレンを有する基板について、１５Ｎ／２５ｍｍを超える値が、すでに高いと考慮されている。今日一般的に用いられている、純粋なアクリレートに基づく粘着テープは、５〜１２Ｎ／２５ｍｍの範囲内の無極性表面を有する基板に対する粘着性を有する。
【０００３】
極性基板への高い粘着性を有する粘着テープは、工業的プロセスにおいて広く用いられている。このような粘着テープのために用いられている感圧接着剤は、通常ポリアクリレートまたはポリアクリレートと樹脂（粘着付与剤）との混合物からなる。ポリアクリレートは、モノマーアクリレート、例えばアクリル酸、メチルアクリル酸、エチルアクリル酸、ブチルアクリル酸などのエステルまたは酸自体の混合物の遊離基重合により、製造される。重合は、溶媒中で熱活性化により、または物体中で高エネルギー照射（ＵＶもしくはＥＢ硬化）による活性化により行われる。
【０００４】
高い初期接着（粘着）を達成するために、アクリル酸を、好ましく用いる。高い粘着性は、ここでは、アクリル酸の強度に極性のカルボキシル基の、極性または半極性基板との相互作用（双極子−双極子相互作用、水素架橋の形成）によりもたらされる。
【０００５】
しかし、極性表面への高い初期接着を達成するためのアクリル酸の使用は、重大な欠点と関連している。アクリル酸の強力に極性の特性のために、これらの接着剤は、極性および半極性溶媒への高い親和性を示す。このような接着剤の、極性または半極性溶媒への長期間にわたる曝露により、原則として、膨潤（凝集破壊）または、溶媒の、接着剤と基板表面との間の障壁層中への移動の結果としての、接着剤の基板の表面からの脱着（接着破壊）による接着剤接合部の破壊がもたらされる。
【０００６】
アクリル酸を含む感圧接着剤の他の欠点は、アクリル酸の反応性化学化合物への強力な反応性である。特に、イソシアネート含有ポリマーに基づく流延樹脂を用いた、配合ガラスおよび配合ガラス製品の製造において、イソシアネート基の、感圧接着剤中のアクリル酸との反応が、発生する。この反応により、以下の反応：Ｒ１−ＮＣＯ＋Ｒ２−ＣＯＯＨ→Ｒ１−ＮＨ−ＣＯ−Ｒ２＋ＣＯ２により生じた二酸化炭素生成による気泡の不所望な形成が出現する。この気泡形成は、構造的要素の機能的な能力に影響するのみならず、とりわけ視覚可能な部位における接着剤接合部において、美観的な理由により望ましくない。
【０００７】
従って、本発明の課題は、高い粘着性を有し、一方同時に化学的影響および水分に対して不活性である感圧接着剤を提供することにあった。同時に、接着剤は、イソシアネート含有化合物との接触の際に、視覚可能な反応を示してはならない。
【０００８】
本発明の課題は、メタクリレート類およびアクリレート類の共重合物に基づく感圧接着剤により解決される。本発明の感圧接着剤の所望の高い粘着性は、極性アクリレート類、例えばアクリル酸２−ヒドロキシエチル、アクリル酸３−ヒドロキシプロピル、アクリル酸４−ヒドロキシブチル、アクリル酸ＰＥＧ、アクリル酸２−アミノエチル、アクリル酸３−アミノプロピル、アクリル酸４−アミノブチルまたは前述の化合物に対応するメタクリレート類により、達成される。高い粘着性を達成するのに重要なのは、水素架橋を基板に対して形成することができる、アクリレート中の極性基である。これらは、特に、ヒドロキシ、アミノおよびチオ基並びに、一層小さい程度に、尿素基、ウレタン基およびイミノ基、即ち、一般的に、少なくとも１つのツェレビチノフ(Tserevitinov)水素を有するアクリレートである。
【０００９】
用語「ツェレビチノフ水素」は、チュガエフ(Tschugaeff)およびツェレビチノフにより見出された方法を用いて、ブチルエーテルまたは他のエーテル中でのヨウ化メチルマグネシウムでの変換により決定することができる、いわゆる活性水素を意味するものと理解される。ツェレビチノフ水素に属するものは、カルボキシ、ヒドロキシ、アミノおよびイミノの活性Ｎ、ＯまたはＳに結合した活性水素、しかしまた、いくつかの場合においてチュガエフおよびツェレビチノフの方法により定量することができる、Ｈ酸性炭化水素の活性水素である。
【００１０】
本発明において、カルボキシル基を含まないが、ヒドロキシ（メタ）アクリレート類の群から選択された極性（メタ）アクリレート類が好ましい。
【００１１】
柔軟性および加工可能性の観点における感圧接着剤の所要の一致性は、本発明において、無極性アクリレートおよび／またはメタクリレートを用いることにより、達成される。この目的に適するのは、例えば、アクリル酸および１価アルコールのエステル化生成物、並びにメタクリル酸を用いた際に生成する対応する生成物である。本発明において、Ｃ４〜Ｃ１５アルコールの生成物が、所定の好適性を有し、特に好ましいのは、Ｃ６〜Ｃ１０アルコールの変換生成物である。
【００１２】
感圧接着剤の内部強度（凝集）を達成するために、架橋剤を、アクリレートおよび／またはメタクリレート混合物に、重合の間に加えることができる。架橋剤は、一方で、２価、３価もしくは４価以上のアルコール類のアクリレート類もしくはメタクリレート類、または同様のビニルエーテル類（以下でまた、二官能価、三官能価および四官能価以上の（メタ）アクリレート類と表す）またはこれらの混合物である。他方、ポリマーはまた、極性アクリレート類を含めて、イソシアネート類、エポキシド類、アジリジン類、金属錯体類もしくはツェレビチノフ水素と反応する他の多官能価化合物、またはこれらの混合物により、重合の後に架橋させることができる。
当然、（メタ）アクリレート含有架橋剤の、Ｈ酸性化合物と反応性の化合物との混合物もまた、可能である。
【００１３】
本発明のポリマー組成物の製造における架橋の程度およびタイプは、これらの後の用途に必要である接着性ポリマーの柔軟性の程度および内部強度により、並びに他のパラメーター、例えば耐熱性、耐寒性、粘着性などにより、決定される。
【００１４】
本発明の接着剤を、以下のものから製造することができる：
ａ）ツェレビチノフ水素を有する１〜５０重量％の極性（メタ）アクリレート類、
ｂ）５０〜９９重量％の無極性（メタ）アクリレート類、
ｃ）１０重量％までの二官能価、三官能価もしくは四官能価以上の（メタ）アクリレート類またはツェレビチノフ水素と反応性の（多）官能価化合物であって、ａ）〜ｃ）の下に示された重量百分率は、１００重量％まで加えられ、
ｄ）ａ）〜ｃ）の成分の合計に対して０．０５〜５重量％の開始剤であって、ａ）〜ｄ）の下に示された重量百分率は、１００重量％まで加えられ、
ｅ）成分ａ）〜ｄ）に対して９０重量％までの液体の、化学的に不活性な媒体。
【００１５】
ａ）における「ツェレビチノフ水素を有する極性（メタ）アクリレート類」は、アクリル酸またはメタクリル酸の、二官能価、三官能価または四官能価以上のアルコール類との反応生成物、並びに少なくとも１個の活性水素を含む末端ヒドロキシ、アミノ、チオまたは複素環式基とのこれらのエトキシル化生成物を意味するものと理解される。当然、本発明の目的のために、これらの化合物の混合物を用いることも可能である。表１には、技術的に重要な化合物のいくつかの例を列挙する。
【００１６】
表１：活性水素を有する技術的に重要な（メタ）アクリレートの例
【表１】
2006506476.tif 000002
【００１７】
ｂ）による無極性（メタ）アクリレート類は、一官能価アルコール類またはアミン類のアクリル酸またはメタクリル酸による変換生成物、並びにこれらの混合物であるものと理解される。この群の技術的に重要な代表例は、（メタ）アクリル酸メチル、アクリル酸エチル、アクリル酸ブチル、（メタ）アクリル酸ヘキシル、アクリル酸イソオクチル、アクリル酸２−エチルヘキシル、（メタ）アクリル酸イソデシル、（メタ）アクリル酸イソボルニル、アルキル（メタ）アクリルアミド類である。しかし、遊離基重合に使用可能な尚他のモノマー、例えばビニル化合物を、少量で、本発明の（メタ）アクリレート混合物に加えることができ、これは、接着剤ポリマーに要求される特別の要求により必要とされるべきものである。
【００１８】
ｃ）における二官能価、三官能価または四官能価以上の（メタ）アクリレートは、多価アルコール類の（メタ）アクリル酸との反応により得られた化合物を意味するものと理解される。この群の数種の技術的に重要な化合物を、表２に列挙する。
【００１９】
表２：技術的に関連する高官能価（メタ）アクリレート含有化合物の例
【表２】
2006506476.tif 000003
【００２０】
【表３】
2006506476.tif 000004
【００２１】
「高原子価（メタ）アクリレート含有化合物」の群に属するものとして考慮されるのは、さらに、ｃ）の前述の定義の目的のために、（メタ）アクリル化されたポリエステル、並びに（メタ）アクリル化されたポリウレタンの族の化合物である。（メタ）アクリル化されたポリエステルは、ほとんどオリゴマーの起源のＯＨ末端ポリエステルポリオール類の、（メタ）アクリル酸との反応生成物または、同様にほとんどオリゴマー形態のカルボキシル基含有ポリエステルポリオール類の、ＯＨ基含有（メタ）アクリレート類との反応の生成物である。（メタ）アクリル化されたポリウレタン類は、アミン末端もしくはヒドロキシル末端（メタ）アクリレート類の、ジ、トリもしくはポリイソシアネート類（例えば１，６−ヘキサメチレンジイソシアネート、２，４−もしくは２，６−トルイレンジイソシアネート、イソホロンジイソシアネート）での変換生成物、この尿素、ビウレットもしくはアロファネート含有誘導体、またはモノマー化合物から発生する二量体および三量体化合物である。
【００２２】
ｃ）におけるツェレビチノフ水素と反応性の化合物は、エポキシド類、イソシアネート類、シアネート類、アジリジン類、金属キレート類またはＣ−Ｈ−酸性化合物に化学的に結合することができる、従来技術に対応する他の化合物を意味するものと理解される。
【００２３】
ｄ）における開始剤は、熱エネルギーまたは高エネルギー照射の作用の下で、ラジカルに分解し、遊離基重合を開始することができる化合物を意味するものと理解される。このような開始剤の例は、アゾ化合物、ペルオキシド化合物、芳香族α−ヒドロキシケトン類、アリールリン化合物および同様のラジカル開始剤である。
【００２４】
ｅ）における液体の、化学的に不活性な媒体は、生成したポリマーを脱着するか、またはこれを乳化もしくは分散させることができる液体化合物を意味するものと理解される。この群に属するものは、エステル類、ケトン類、アルコール類、炭化水素類、脂環式化合物、芳香族化合物、水またはこれらの化合物の混合物である。
【００２５】
本発明のポリマー化合物の製造を、有機溶媒中（溶液重合）および水中（エマルジョン重合）の両方で、しかしまた溶媒の不存在下でＵＶ光または電子ビームにより行うことができる。ここで、本発明のポリマーの製造および加工を、既知の方法で行う。
【００２６】
溶媒含有プロセスにおいて、ポリマーを、既知の方法で、液体の、化学的に不活性な媒体（ｅ）による成分）中で、ツェレビチノフ水素を有する（メタ）アクリレート類、無極性（メタ）アクリレート類および開始剤（ａ）、ｂ）、ｄ）による成分）から製造する（溶液重合）。ここで、１０〜７０重量％の典型的な固体含量を有する接着剤ポリマーの溶液が、得られる。この溶液を、ツェレビチノフ水素と反応性のｃ）による化合物と反応させる。その後、溶液を、従来技術による下流乾燥チャネルを有する被覆プラント上で加工して、ウェブ状接着剤またはシーラントを得ることができる。
【００２７】
水に基づくプロセスにおいて、ツェレビチノフ水素を有する（メタ）アクリレート類、無極性（メタ）アクリレート類および開始剤（ａ）〜ｃ）による成分）を、水で乳化する。この目的のために、当業者に知られている追加の分散助剤または乳化剤を用いるのが、好都合であり得る。反応混合物を、既知の方法で、１０〜７０重量％の固体含量を有するポリマー分散体またはエマルジョンに変換する。次に、この分散体を、溶媒に基づくポリマーと同様の方法で加工して、ウェブ状シーラントおよび接着剤を形成することができる。
【００２８】
溶媒非含有プロセスにおいて、ポリマーシロップを、成分ａ）〜ｃ）から、既知の方法で調製する。成分ｃ）として用いるのは、好ましくは、二官能価、三官能価または四官能価以上の（メタ）アクリレート類である。その後、ポリマーシロップを、下流硬化デバイスを有する被覆装置上で接着剤およびシーラントに、高エネルギー照射により加工することができる。
【００２９】
本発明のポリマー組成物を、接着剤またはシーラントとして用いることができる。好ましくは、本発明のポリマー組成物を、さらに粘着テープに加工する。本発明のポリマーの補助により製造した粘着テープを用いて、極性表面を有する基板において５０Ｎ／２５ｍｍまでの、および無極性表面を有する基板において２０Ｎ／２５ｍｍまでの初期接着が、測定された。
【００３０】
例
１．溶媒に基づく、化学的に不活性な接着剤の製造
２５０重量部のメタクリル酸イソデシルおよび２５０重量部のアクリル酸２−ヒドロキシエチルを、４５０重量部の酢酸エチルに溶解し、窒素の導入および撹拌の下で、沸騰するまで加熱する。その後、５０重量部の酢酸エチルに溶解した５重量部のアゾイソブチロニトリルを、１時間にわたりこれに計量して加える。開始剤を加えた後に、反応混合物を、還流下で５時間放置する。冷却後、５０重量％の固体含量を有する接着剤溶液が得られる。残留モノマー含量は、最大２．５重量％となる。
【００３１】
イソプロパノールに溶解したチタンキレートの１０％溶液１０重量部を、接着剤溶液に加える。
溶液を塗布して、厚さが０．２ｍｍのフィルムを形成する。溶媒を蒸発させた後に、フィルムを、９０℃で１０分間乾燥する。
感圧フィルムが得られる。
【００３２】
２．溶媒非含有の、化学的に不活性な接着剤の製造
２５０重量部のメタクリル酸イソデシルおよび２５０重量部のアクリル酸２−ヒドロキシエチルを、５重量部のイルガキュア(Irgacure)８１９(CIBA Spezialitaetenchemie)および２．５重量部のジアクリル酸トリプロピレングリコールと混合する。０．５ｍｍの厚さの層を担体フィルム（ＰＥＴ）上にナイフで塗布した後に、前者を、窒素雰囲気中で１分以内に、ＵＶランプ（８０Ｗ／ｃｍ）により硬化させる。
感圧接着剤フィルムが得られる。変換は、９８％となる。
【００３３】
３．溶媒に基づく接着剤の製造
２５０重量部のメタクリル酸イソデシル、１５０重量部のアクリル酸２−エチルヘキシル、５０重量部のアクリル酸２−ヒドロキシエチルおよび５０重量部のアクリル酸を、４５０重量部の酢酸エチルに溶解する。重合および加工を、例１と同様の方法において行う。
接着剤溶液の固体含量は、５０重量％となり、残留モノマー含量は、最大で２．５重量％である。乾燥後、感圧接着剤フィルムが得られる。
【００３４】
４．溶媒非含有接着剤の製造
２５０重量部のメタクリル酸イソデシル、２００重量部のアクリル酸２−ヒドロキシエチル、５０重量部のアクリル酸、５重量部のイルガキュア８１９(CIBA Spezialitaetenchemie)および２．５重量部のジアクリル酸トリプロピレングリコールを、混合する。加工を、例２と同様の方法において行う。
感圧接着剤フィルムが得られる。変換は、少なくとも９８％となる。
【００３５】
５．接着剤の反応性流延樹脂に対する耐性の試験
接着フィルムを、アルミニウムシートに設け、これらの縁部においてイソシアネート（ＨＤＩ）の層で被覆し、従ってイソシアネートを、接着剤およびアルミニウム基板の両方と接触させた。試料を、２４時間にわたり観察した。
【００３６】
【表４】
2006506476.tif 000005
【００３７】
本発明の接着剤は、反応性基板に対するこれらの高い耐性により特徴づけられる。同時に、極性基板への接着は、慣用の（アクリル酸含有）接着剤と比較して、有害に影響されない。
【手続補正書】
【提出日】平成16年9月2日(2004.9.2)
【手続補正１】
【補正対象書類名】明細書
【補正対象項目名】００１６
【補正方法】変更
【補正の内容】
【００１６】
表１：活性水素を有する技術的に重要な（メタ）アクリレートの例
【表１】
2006506476.tif 000006
【手続補正書】
【提出日】平成17年1月19日(2005.1.19)
【手続補正１】
【補正対象書類名】特許請求の範囲
【補正対象項目名】全文
【補正方法】変更
【補正の内容】
【特許請求の範囲】
【請求項１】
ａ）（メタ）アクリル酸２−ヒドロキシエチル、（メタ）アクリル酸３−ヒドロキシプロピル、（メタ）アクリル酸４−ヒドロキシブチル、（メタ）アクリル酸ＰＥＧ、（メタ）アクリル酸ＰＰＧ、（メタ）アクリル酸２−アミノエチル、（メタ）アクリル酸３−アミノプロピルおよび（メタ）アクリル酸４−アミノブチル、並びにアクリル酸またはメタクリル酸の、二官能価、三官能価または四官能価以上のアルコール類との反応生成物、並びに少なくとも１個の活性水素を含む末端ヒドロキシ、アミノ、ウレタンまたはチオ基とのこれらのエトキシル化、プロポキシル化およびブトキシル化生成物を含む群から選択された、ツェレビチノフ水素を有する１〜５０重量％の極性（メタ）アクリレート類、
ｂ）５０〜９９重量％の無極性（メタ）アクリレート類、
ｃ）二官能価、三官能価もしくは四官能価以上の（メタ）アクリレート類あるいはツェレビチノフ水素と反応性であり、モノ、ビおよびポリエポキシド類、モノ、ビおよびポリアジリジン類並びにメラミンおよびこの誘導体または前述の化合物の２種もしくは３種以上の混合物からなる群から選択された（多）官能価化合物の存在下で、ａ）〜ｃ）の下に示された重量百分率は、１００重量％まで加えられ、
ｄ）ａ）〜ｃ）の成分の合計に対して０．０５〜５重量％の開始剤を加え、および
ｅ）ａ）〜ｄ）の成分の合計の固体物体含量に対して９０重量％までの液体の、化学的に不活性な媒体
の重合により製造することができる、ポリマー組成物。
【請求項２】
極性（メタ）アクリレート類がカルボキシル基を含まないことを特徴とする、請求項１に記載のポリマー組成物。
【請求項３】
極性（メタ）アクリレート類が、ヒドロキシ（メタ）アクリレート類の群から選択されていることを特徴とする、請求項１または２に記載のポリマー組成物。
【請求項４】
極性（メタ）アクリレート類が、アミノ（メタ）アクリレート類の群から選択されていることを特徴とする、請求項１または２に記載のポリマー組成物。
【請求項５】
無極性（メタ）アクリレート類が、アクリル酸またはメタクリル酸の、１価のアルコール類またはアミン類とのエステル化生成物であることを特徴とする、請求項１〜４のいずれかに記載のポリマー組成物。
【請求項６】
無極性（メタ）アクリレート類が、アルキル（メタ）アクリルアミド類の群から選択されていることを特徴とする、請求項５に記載のポリマー組成物。
【請求項７】
無極性（メタ）アクリレート類が、アクリル酸またはメタクリル酸の、６〜１５個のＣ原子、好ましくは６〜１０個のＣ原子を有する１価アルコール類によるエステル化生成物であることを特徴とする、請求項６に記載のポリマー組成物。
【請求項８】
無極性（メタ）アクリレート類が、（メタ）アクリル酸メチル、（メタ）アクリル酸エチル、（メタ）アクリル酸ブチル、（メタ）アクリル酸ヘキシル、（メタ）アクリル酸イソオクチル、（メタ）アクリル酸２−エチルヘキシル、（メタ）アクリル酸イソデシルおよび（メタ）アクリル酸イソボルニルからなる群から選択されていることを特徴とする、請求項７に記載のポリマー組成物。
【請求項９】
二官能価、三官能価または四官能価以上の（メタ）アクリレート類が、（メタ）アクリル酸の、ジオール類、トリオール類もしくはポリオール類、同様のビニルエーテル類での変換生成物またはこれらの混合物、並びに（メタ）アクリル化されたポリエステル類および（メタ）アクリル化されたポリウレタン類からなる群から選択されていることを特徴とする、請求項１〜８のいずれかに記載のポリマー組成物。
【請求項１０】
（メタ）アクリル化されたポリエステル類が、ＯＨ末端ポリエステルポリオール類の（メタ）アクリル酸による変換生成物、またはカルボキシル基含有ポリエステルポリオール類と水酸基含有（メタ）アクリレート類との反応生成物であることを特徴とする、請求項９に記載のポリマー組成物。
【請求項１１】
（メタ）アクリル化されたポリウレタン類が、アミンまたはヒドロキシル末端（メタ）アクリレート類の、ジイソシアネート類またはポリイソシアネート類による変換生成物であることを特徴とする、請求項９に記載のポリマー組成物。
【請求項１２】
ポリマー組成物がさらに、ツェレビチノフ水素と反応性であり、モノ、ジおよびポリイソシアネート類からなる群から選択された他の化合物を含むことを特徴とする、請求項１〜１１のいずれかに記載のポリマー組成物。
【請求項１３】
請求項１〜１２のいずれかに記載のポリマー組成物の製造方法であって、溶媒を用いずに、水中で、または有機不活性溶媒中で行った重合反応を含むことを特徴とする、前記方法。
【請求項１４】
請求項１〜１２のいずれかに記載のポリマー組成物の、接着剤またはシーラントとしての使用。
【請求項１５】
請求項１〜１２のいずれかに記載のポリマー組成物の、粘着テープの製造のための使用。
【国際調査報告】
2006506476.tif 000007
2006506476.tif 000008
2006506476.tif 000009
2006506476.tif 000010
2006506476.tif 000011
2006506476.tif 000012
2006506476.tif 000013
2006506476.tif 000014
2006506476.tif 000015
2006506476.tif 000016
2006506476.tif 000017
2006506476.tif 000018
2006506476.tif 000019
2006506476.tif 000020